УСТРОЙСТВО ДЛЯ ПОЛУЧЕНИЯ МОНОКРИСТАЛЛОВ

1. Устройство для получения монокристалла, для изготовления монокристалла из оксида металла в окислительной атмосфере, содержащее: основание; цилиндрический корпус печи, имеющий теплостойкость, размещенный выше основания; крышку, закрывающую корпус печи; нагреватель, размещенный внутри корпуса печи; высокочастотную обмотку, нагревающую нагреватель за счет высокочастотного индукционного нагрева, и тигель, нагретый нагревателем,
причем нагреватель содержит сплав на основе Pt и имеет покрытие из оксида циркония на всей поверхности нагревателя.
2. Устройство для получения монокристалла по п.1, в котором нагреватель содержит Pt-Rh-сплав.
3. Устройство для получения монокристалла по п.2, в котором нагреватель содержит Pt-Rh-сплав, имеющий содержание Rh от 10 до 30 вес.%.
4. Устройство для получения монокристалла по любому из пп. 1-3, в котором нагреватель имеет цилиндрическую форму, и имеет щель у нижней части нагревателя.
5. Устройство для получения монокристалла по любому из пп. 1-3, в котором нагреватель имеет цилиндрическую форму, и имеет нижнюю часть, которая имеет меньшую толщину, чем другие части.
6. Устройство для получения монокристалла по любому из пп. 1-3, в котором корпус печи имеет внутреннюю стенку, которая сформирована как теплостойкая стенка, содержащая многочисленные кольцеобразные теплостойкие элементы, каждый из которых имеет предварительно заданную высоту, которые собраны друг на друге, и каждый кольцеобразный теплостойкий элемент может содержать многочисленные отдельные фрагменты, которые соединены друг с другом в форме кольца.
7. Устройство для получения монокристалла по любому из пп. 1-3, в котором оксид металла представляет собой материал, имеющий температуру плавления, которая является более высокой, чем у Pt.
2
3
8. Устройство для получения монокристалла по любому из пп. 1-3, в котором тигель содержит Pt-Rh-сплав, и производится монокристалл β-GaO.
2
3
9. Устройство для получения монокристалла по п.7, в котором тигель содержит Pt-Rh-сплав, и производится монокристалл β-GaO.
10. Устройство для получения монокристалла по п.8, в котором тигель содержит Pt-Rh-сплав, имеющий содержание Rh от 10 до 30 вес.%.
11. Устройство для получения монокристалла по п.9, в котором тигель содержит Pt-Rh-сплав, имеющий содержание Rh от 10 до 30 вес.%.
3
12. Устройство для получения монокристалла по любому из пп. 1-3, в котором тигель содержит Pt, и производится монокристалл LiTaO.